또 다른 방법 으로 는 먼저 음극 재료 ( NiO 와 지르 코니아 분말 의 혼합체 ) 를 통상 적 인 세라믹스 성형 공정 에 따라 적당 한 두께 ( 약 1 mm 내외 ) 로 성형 하 고 상대 적 저온 ( 통산 1300 - 1400 ℃) 에서 1 차 소결 하 여 예비 소 결체 로 제작 한 뒤 , 그 위 에 고체 산화물 인 전해질 을 통상 적 인 세라믹스 코팅 방법 ( 슬러리 코팅 이나 스프레이 코팅 등 ) 으로 얇 게 ( 약 5 - 20 ㎛ 내외 ) 코팅 한 뒤 소결 로 에서 1400 - 1500 ℃ 의 온도 구간 에 서 약 1 - 5 시간 유지 하 는 방법 으로 2 차 소결 을 행하 고 , 다시 상기 의 전해질 층 의 윗면 에 양극 재료 ( LSM 이나 LSCF 등 ) 를 코팅 하 고 상기 와 유사 한 방법 으로 3 차 소결 을 행하 여 소 결체 로 제작 하 는 방법 ( 음극 지지 형 ) 이 알려져 있 다 .